(57)【要約】【課題】建築物内の内装デザインに悪影響を与えることがなく、停電などの緊急時に暗闇で誘導効果が発揮でき、また、従来の発光性巾木のように印刷などの後加工で巾木に発光性能を付与する必要がない生産性、経済性に優れた発光性の巾木を提供するものである【解決手段】少なくとも合成樹脂製の巾木基体層と蓄光層から成る合成樹脂製の巾木であって、蓄光層を巾木基体層にライン状に且つ一体的に形成することであり、さらに蓄光層のラインの巾を０．２ｍｍ以上にし、蓄光層の上に透明保護層を積層することである。【選択図】　図１
2004019134.tif 000002
【特許請求の範囲】
【請求項１】
少なくとも合成樹脂製の巾木基体層と蓄光顔料を含有した合成樹脂層（以下、蓄光層という。）から成る合成樹脂製の巾木であって、蓄光層が巾木基体層にライン状に且つ一体的に形成したこと特徴とする巾木。
【請求項２】
上記蓄光層のラインの巾が０．２ｍｍ以上であることを特徴とする請求項１に記載の合成樹脂製巾木。
【請求項３】
上記蓄光層の上面に透明保護層を積層したことを特徴とする請求項１または２に記載の合成樹脂製巾木。
【発明の詳細な説明】
【０００１】
【発明の属する技術分野】
本発明は、建築分野で壁と床の境界部に施工される仕上げ材の巾木に関するものであり、さらに詳しくは誘導機能を付与した巾木に関するものである。
【０００２】
【従来の技術】
従来、巾木は建築物の床と壁の境界に用いられ、床材と壁紙の施工端末を保護し、また、その継ぎ目を隠すことによる美観の向上に用いられてきた。
【０００３】
一方、建築物での避難口などへの誘導方法は、看板などの表示材に絵や文字を表記する方法や、床面に絵や文字を表示することにより行われており、夜間などの暗闇での誘導方法としては、主に蛍光灯を内蔵している非常灯により行われている。
【０００４】
また、夜間などの暗闇での誘導方法としては、非常灯を用いる方法の他に暗闇で光を発する発光性物質を利用した方法も提案されている。発光性物質の例としては、放射性物質を含み放射線からエネルギーを得ることにより自発光する物質や太陽光や照明の光エネルギーを吸収し、暗闇において徐々に蓄積したエネルギーを光として放出する蓄光顔料などがある。その中でも、蓄光顔料は、放射性物質のような有害な物質が含まれず安全性の面で優れており、近年好まれて使われている。
【０００５】
蓄光顔料を利用した建築物内での誘導としては、無機系や合成樹脂系の床材に蓄光顔料を含有するペーストや塗料により文字、図柄を印刷する方法や無機系や合成樹脂系の床材の一部を切り抜き、蓄光顔料を含有する材料をはめ込む方法、無機系や合成樹脂系の床材の構成層に蓄光顔料を含有する層を設けるなどの方法が取られてきた。
【０００６】
また、壁紙においてはその製造方法から、蓄光顔料を含有するペーストや塗料で印刷することによりその機能を付与してきた。
【０００７】
一方、巾木では、蓄光顔料を含有するペーストや塗料で矢印などの図柄を印刷することにより、誘導機能を付与した製品を製造している。
【０００８】
【発明が解決しようとする課題】
建築物内部での非常口への誘導機能の付与方法として、表示材の設置などの方法は、建物内部のデザインには必ずしもよい影響を与えず、必要十分な数の誘導表示を施した場合、デザイン的に見苦しくなることがあった。
また、暗闇での避難口への誘導方法として非常灯を用いる方法は、停電や、災害時の破損により機能しないという問題があった。
【０００９】
一方、床材や壁紙に蓄光顔料を利用した暗闇での誘導方法も、可視光下では、デザインなどに悪影響を与えるため、実際の使用には制限があり、あまり実施されていなかった。
【００１０】
巾木は、その細長い形状のため、図柄を切り抜き、蓄光顔料を含有する材料をはめ込み、誘導表示を形成することが難しく、誘導表示を付与するには印刷による方法で行っていたため生産性が悪かった。
【００１１】
本発明は上記の点に鑑み、建築物内の内装デザインに悪影響を与えることがなく、停電などの緊急時に暗闇で誘導効果が発揮でき、また、従来の発光性巾木のように印刷などの後加工で巾木に発光性能を付与する必要がない生産性に優れた発光性の巾木を提供するものである。
【００１２】
【課題を解決するための手段】
本発明は、請求項１では、少なくとも合成樹脂製の巾木基体層と蓄光層から成る合成樹脂製の巾木であって、蓄光層を巾木基体層にライン状に且つ一体的に形成したことにより暗闇での発光による誘導機能を持たせることができ、生産性のよい、経済的な巾木を提供することができる。
【００１３】
請求項２では上記蓄光層のラインの巾を０．２ｍｍ以上にすることで、暗闇時に視認性をより良くすることでき、請求項３では上記蓄光層の上に透明保護層を積層することにより汚染、水分による蓄光顔料の劣化を防止し耐久性を増すことができる。
また、巾木は建物内の低い位置に施工されることから、火災時に立ち上った煙により、巾木の発光が遮蔽されることはなく、災害時の暗闇の中でも誘導機能を発揮できる。
【００１４】
【発明の実施の形態】
本発明の実施の形態について、図面を用いて詳しく説明する。
本発明は巾木基体層にライン状の蓄光層を一体的に形成するもので、図１に示すように少なくとも巾木基体層１と蓄光層２とから成る。
【００１５】
巾木の構造としては、巾木基体層１及び蓄光層２の表面に透明保護層３を積層することが好ましく、塵埃などによる表面の汚染、清掃時の水分による蓄光顔料の劣化を防止して耐久性を向上させることができる。透明保護層は蓄光層の上面のみに積層してもよいが、図４に示すように蓄光層と巾木基体層両方の上面に積層した方が生産性がよく好ましい。
【００１６】
また、図３に示すように巾木基体層１の裏面に裏層４を積層しても良く、特に合成樹脂１００重量部に対して、充填剤５０重量部以上の高充填剤量の裏層を積層することにより寸法安定性を向上することができる。他の実施態様としては図５、６などの構造も考えられる。
強度を向上するために天然繊維、合成繊維などの織布、不織布等を積層しても良い。さらに、蓄光層の発光を妨げない範囲でその他の層を積層してもよく、意匠性を向上させるために印刷、エンボス加工を施してもよい。
【００１７】
本発明のライン状の蓄光層としては、１本以上であればよく特に本数は限定されず、ラインの方向も巾木の長手方向に対して並行、垂直、斜めの何れの方向でもよい。ラインの形状としては、点線、破線、一点鎖線などの不連続なラインでも連続的なラインでもよく、また、直線状、曲線状のどちらのラインでも良い。なかでも、視認性、意匠性、生産性、経済性を考慮すれば、巾木の長手方向に対して並行な１〜５本のラインであり、直線状の連続的なラインが好ましい。
【００１８】
蓄光層の厚みは巾木全厚にわたって形成しても良く、巾木の表面側一部に形成しても良い。蓄光層の厚みは蓄光顔料の種類および濃度、要求される発光輝度により適宜設定されるものであり、経済性を考え合わせれば０．１ｍｍ〜１ｍｍの範囲が好ましい。
【００１９】
蓄光層の巾は特に限定されないが、暗闇時の視認性を考えれば、好ましくは０．２ｍｍ以上であり、より好ましくは１〜３０ｍｍである。
【００２０】
本発明の巾木基体層、蓄光層、透明保護層、裏層には合成樹脂が用いられ、該合成樹脂としては特に限定されるものではなく、ポリ塩化ビニル樹脂、ポリ塩化ビニル共重合樹脂、アクリル樹脂、ＬＤＰＥ，ＬＬＤＰＥ，ＶＬＤＰＥ等のポリエチレン、エチレン−酢酸ビニル共重合体，エチレン−アクリル酸共重合体，エチレン−メチルメタクリレート共重合体，エチレン−メチルアクリレート共重合体，エチレン−エチルアクリレート共重合体等の共重合体、ポリプロピレン、ナイロン、ポリエステル系樹脂など種々の熱可塑性樹脂、またはスチレン系，ポリオレフィン系，ポリ塩化ビニル系，ポリウレタン系，ポリエステル系等の各種熱可塑性エラストマーが挙げられ、これらは単独で使用しても２種以上複合して使用してもよい。
蓄光顔料を含有する蓄光層については、蓄光顔料が効率的に発光するため透明性の高い樹脂がよく、特にアクリル系樹脂やポリ塩化ビニル樹脂が好ましい。
【００２１】
本発明に用いる蓄光顔料は、入手できるものであれば如何なるものでもよく、使用条件や要求性能などに応じて適宜選択して使用すればよい。例えば、硫化亜鉛／銅系、硫化カルシウム・ストロンチウム／ビスマス系の硫化物系、アルミン酸塩系複合蓄光顔料が挙げられる。
蓄光顔料の含有量は、好ましくは合成樹脂１００重量部に対して１〜１００重量部、より好ましくは５〜７０重量部である。蓄光顔料の含有量が１重量部以上であれば発光輝度が高く、暗闇で十分に視認できるようになり、また、１００重量部以下であると、蓄光顔料同士が互いに隠蔽せず、効率的な光エネルギーの吸収及び発光ができるようになり、また経済的でもある。
【００２２】
硫化物系の蓄光顔料は、残光時間は短いが、価格が安いので小さな施設で低コストなものを提供する場合に適している。
一方、病院、養護施設、学校など公共施設や地下街、ホテル、スーパーなど大規模施設では、アルミン酸塩系の複合蓄光顔料を使用することにより、残光時間が長く、発光輝度が高い巾木を提供することができ、暗闇での避難が長時間に渡る場合に十分な効果を発揮することができるので好ましい。
【００２３】
本発明に用いる合成樹脂には、必要に応じて加工性及び物性を改良するために可塑剤、安定剤、耐候性改良剤、加工助剤などの添加剤を樹脂の種類に応じ選択して、適宜配合することができる。
【００２４】
上記可塑剤の例としては、ＤＯＰ、ＤＮＰ、ＤＩＤＰ、ＢＢＰ等のフタル酸エステル系可塑剤、ＴＣＰ、ＴＸＰ、ＣＤＰ等のリン酸エステル系可塑剤、ＤＩＤＡ、ＤＩＤＡ、ＤＯＳ等の脂肪族２塩基酸エステル系可塑剤、ＴＯＴＭ等トリメリット酸エステル系可塑剤、ポリエステル系可塑剤、エポキシ系可塑剤等が挙げられる。
【００２５】
上記安定剤の例としては、Ｂａ−Ｚｎ系安定剤、Ｃａ−Ｚｎ系安定剤、Ｓｎ系安定剤、Ｐｂ系の安定剤、リン系酸化防止剤、フェノール系酸化防止剤、イオウ系酸化防止剤等が挙げられる。
【００２６】
上記耐候性改良剤の例としては、ヒンダードアミン系、ベンゾエート系、サリチル酸系、ベンゾフェノン系、ベンゾトリアゾール系、シアノアクリレート系などが挙げられる。
【００２７】
上記加工助剤の例としては、高級脂肪酸の金属塩、高級脂肪酸系、高級脂肪族アルコール系、高級脂肪酸エステル系、パラフィンワックス系、天然ワックス、ビスアマイド系滑剤や、ＰＭＭＡや、ＥＶＡ等のポリマー系加工助剤等が挙げられる。
【００２８】
その他の添加剤としては、非発光性の顔料、充填剤なども適宜配合することができる。ここで言う非発光性の顔料とは、暗闇で自発光する蓄光顔料に対するもので黒色のカーボンブラック、白色の二酸化チタン、三酸化アンチモン、亜鉛華、赤色のベンガラ、蛍光顔料などの自発光しない顔料をいう。
【００２９】
上記充填剤の例としては、炭酸カルシウム、クレー、タルク、硫酸バリウム、水酸化アルミニウム、水酸化マグネシウム等が挙げられる。
光エネルギーの吸収及び発光の効率を向上させるために、蓄光層下面と接する層（例えば図１に示す巾木基体層）の反射率は高い方がよく、二酸化チタン、三酸化アンチモン、炭酸カルシウム、硫酸バリウム、亜鉛華などの白色の顔料または充填剤を用いることが好ましい。
【００３０】
本発明の巾木は通常、幅が５０〜５００ｍｍ、厚みが０．５〜５．０ｍｍの範囲で用いられ、好ましくは幅が６０〜３５０ｍｍ、厚みが１．０〜３．０ｍｍの範囲である。巾木の長さについては特に限定はなく、定尺の板物、長尺の巻物であってもよい。
【００３１】
本発明の巾木は、押出成形法、カレンダー成形法、射出成形法、プレス成形法などにより製造できるが、巾木基体層と蓄光層、巾木基体層と蓄光層と透明保護層、その他の積層構造を有する巾木は通常、多層押出機により製造できる。
また、カレンダー成形法で製造する場合には、適宜の厚みで巾木基体層をシート状に加工し、ライン状の蓄光層、透明樹脂層、裏層等をそれぞれ積層して必要な幅にスリットすればよい。
【００３２】
次に施工方法について説明する。本発明の巾木は、通常の接着剤で施工でき、蓄光顔料を含有した発光性の巾木単独でも、発光性の巾木と非発光性の巾木とを組み合わせて施工してもよい。組み合わせの方法としては、発光性の巾木と非発光性の巾木を交互に施工しても良いし、発光性の巾木を一部分に配置しても良い。発光性の巾木と非発光性の巾木とを組み合わせる場合、暗闇時の誘導効果の向上を目的に、図７に示すように発光性の巾木に方向性を持たせる為に凹凸状、矢印状にカットして、非発光性の巾木と組み合わせて施工することもできる。
【００３３】
また、暗闇時の誘導効果の向上のため、図８に示すように蓄光層の上面に方向性を示す形状をくり抜いた隠蔽性のテープ５を貼合することもできる。このように本発明の巾木の施工は誘導効果、デザイン、コストを考慮して自由に設計できるものである。
【００３４】
また、これらの発明は、巾木に関するものであるが、本発明に関する技術は巾木に限定されるものではなく、例えば壁面部の上下を分けてデザインにアクセントをもたせるとともに腰壁の上部の末端押さえ部材として機能するいわゆるボーダーも全く同様の技術を適用でき、巾木と同様の効果を得ることができ、本技術範囲に包含されるものである。
【００３５】
【実施例】
以下、実施例を上げて本発明をさらに詳しく説明するが、本発明はこれらの実施例に限定されるものではない。
【００３６】
下記に示す合成樹脂組成物を基本配合として使用した。なお、ＭＦＲはＪＩＳＫ６７３０により測定した値である。
＜基本配合１＞
ポリ塩化ビニル樹脂（重合度１０００）　　　　　　　１００重量部
ＤＯＰ（可塑剤）　　　　　　　　　　　　　　　　　４０重量部
Ｂａ−Ｚｎ系安定剤　　　　　　　　　　　　　　　　　　０．５重量部
ベンゾフェノン系の耐候処方剤　　　　　　　　　　　　　０．２重量部
＜基本配合２＞
ポリエチレン樹脂（ＭＦＲ　５．０ｇ／１０ｍｉｎ）　　　　　　　　９０重量部
エチレン−プロピレンゴム（ＭＦＲ　８．０ｇ／１０ｍｉｎ）　　　　１０重量部
ベヘン酸系滑剤　　　　　　　　　　　　　　　　　　　１重量部
フェノール系及びリン系の複合酸化防止剤　　　　　　０．５重量部
ヒンダードアミン系の耐候処方剤　　　　　　　　　　　　０．２重量部
＜基本配合３＞
ポリエチレン樹脂（ＭＦＲ　５．０ｇ／１０ｍｉｎ）　　　　　　　　９０重量部
エチレン−プロピレンゴム（ＭＦＲ　８．０ｇ／１０ｍｉｎ）　　　　１０重量部
ベヘン酸系滑剤　　　　　　　　　　　　　　　　　　　２重量部
フェノール系及びリン系の複合酸化防止剤　　　　　　０．５重量部
炭酸カルシウム　　　　　　　　　　　　　　　　　　　８０重量部
【００３７】
非発光性巾木の作成
基本配合１に、ベージュ色として黄色酸化鉄０．０４ｇ、弁柄０．００２ｇ、カーボンブラック０．００２ｇ、酸化チタン７ｇを添加したものを押出成形機で成形し、幅が６０ｍｍ、厚さが１．７ｍｍの巾木を得た。
【００３８】
実施例１
巾木基体層として、基本配合１に、ベージュ色として黄色酸化鉄０．０４ｇ、弁柄０．００２ｇ、カーボンブラック０．００２ｇ、酸化チタン７ｇを添加したものと、蓄光層として、基本配合１に蓄光顔料として商品名ルミノーバ（根本特殊化学）を２０重量部添加したものを２層押出成形機で成形し、図１、図２に示すように蓄光層が幅１０ｍｍ、厚さ０．５ｍｍの連続的な直線のラインであり、巾木全体として幅が６０ｍｍ、厚さが１．７ｍｍの巾木を得た。できあがった巾木は、生産性と経済性がよいものであった。
【００３９】
実施例２
基本配合２に白色顔料（酸化チタン）５部を添加したものを巾木基体層とし、基本配合２に商品名ルミノーバ（根本特殊化学）を５０重量部添加したものを蓄光層し、基本配合３を裏層として、３層押出成形機で成形し、図３に示すように蓄光層及び巾木基体層、裏層からなる巾木を得た。製品は、蓄光層が幅５０ｍｍ、厚さ０．１ｍｍの連続的な直線のラインであり、巾木全体として幅１００ｍｍ、厚みが２．５ｍｍで、各層の厚みは、白色の基体層１．２ｍｍ、裏層１．３ｍｍであった。できあがった巾木は、暗闇時に誘導機能があるうえ、生産性と経済性がよいものであった。
【００４０】
実施例３
基本配合１に、ベージュ色として黄色酸化鉄０．０４ｇ、弁柄０．００２ｇ、カーボンブラック０．００２ｇ、酸化チタン７ｇを添加したものを巾木基体層とし、基本配合１に蓄光顔料として商品名ルミノーバ（根本特殊化学）を２０重量部添加したものを蓄光層とし、基本配合１を透明保護層として３層押出成形機で成形し、図４に示すように蓄光層が幅５ｍｍ、厚さ０．５ｍｍの連続的な直線のライン２本であり、巾木全体として幅が８０ｍｍ、厚さが２ｍｍの巾木を得た。できあがった巾木は、暗闇時に誘導機能があるうえ、生産性と経済性がよく耐久性のよいものであった。
【００４１】
施工例１
実施例１で作成した発光性巾木単独で床と壁の境界に施工したところ、暗闇時に誘導機能を有していた。
【００４２】
施工例２
前記非発光性巾木と実施例１で作成した発光性巾木とを組み合わせて、図７に示すようにカットし施工したところ、暗闇時に誘導機能が向上し、方向性を示すことができた。
【００４３】
施工例３
実施例１で作成した発光性巾木を単独で施工し、図８に示すように蓄光層部分に矢印の形状にくり抜いた隠蔽性のテープを貼合したところ、暗闇時に誘導機能が向上し、方向性を示すことができた。
【００４４】
【発明の効果】
巾木基体層に蓄光層をライン状に且つ一体的に形成したため、暗闇時に誘導機能があるうえ、生産性と経済性がよい。しかも、巾木は建物内で低い位置に施工されることから、火災時に立ち上った煙により、誘導機能が失われることも防げる。
また、蓄光層の巾を０．２ｍｍ以上にすることにより暗闇時での視認性が増し、さらに、蓄光層の上に透明保護層を積層することにより、汚染による機能の低下、蓄光顔料の水分による劣化などを防ぎ、耐久性を高めることができる。
【図面の簡単な説明】
【図１】実施例１の断面図を示す。
【図２】実施例１の上面図を示す。
【図３】実施例２の断面図を示す。
【図４】実施例３の断面図を示す。
【図５】他の実施態様１の断面図を示す。
【図６】他の実施態様２の断面図を示す。
【図７】施工例２を示す。
【図８】施工例３を示す。
【符号の説明】
Ａ：発光性の巾木
Ｂ：非発光性の巾木
１：巾木基体層
２：蓄光層
３：透明保護層
４：裏層
５：方向性を示す形状をくり抜いた隠蔽性のテープ
【図１】
2004019134.tif 000003
【図２】
2004019134.tif 000004
【図３】
2004019134.tif 000005
【図４】
2004019134.tif 000006
【図５】
2004019134.tif 000007
【図６】
2004019134.tif 000008
【図７】
2004019134.tif 000009
【図８】
2004019134.tif 000010